(57)【要約】  電極活物質は、下記一般式で表されるナフタレンイミド構造を構成単位中に含有した有機化合物を主体としている。このナフタレンイミド構造は、二重結合で結合された複数の置換基＝Ｘを含有している。置換基＝Ｘとしては、＝Ｏが好ましい。Ｒ１〜Ｒ６は任意の置換基を使用することができるが、Ｒ５及び／又はＲ６は安定ラジカル基が好ましい。これによりエネルギー密度が大きく高出力で、充放電を繰り返しても容量低下の少ないサイクル特性が良好で長寿命の二次電池を実現する。2012121145.tif 000022
2012121145.tif 000002
【特許請求の範囲】
【請求項１】
電池電極反応によって充放電を繰り返す二次電池の活物質として使用される電極活物質であって、
ナフタレンジイミド構造を構成単位中に含有した有機化合物を主体とし、かつ、前記ナフタレンジイミド構造は、二重結合で結合された複数の置換基＝Ｘを含有していることを特徴とする電極活物質。
【請求項２】
前記有機化合物は、一般式
【化１８】
2012121145.tif 000020
［ただし、式中、Ｒ１〜Ｒ６は、水素原子、水酸基、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、ハロゲン原子、安定ラジカル基、置換若しくは無置換のエステル基、置換若しくは無置換のチオエステル基、置換若しくは無置換のエーテル基、置換若しくは無置換のチオエーテル、置換若しくは無置換のアミン、置換若しくは無置換のアミド基、置換若しくは無置換のスルホニル基、置換若しくは無置換のスルホ基、置換若しくは無置換のチオスルホニル基、置換若しくは無置換のスルホンアミド基、置換若しくは無置換のイミン、置換若しくは無置換のアゾ基、置換若しくは無置換のアルキレン基、及び置換若しくは無置換のアリーレン基の中から選択された少なくともいずれか１種を示し、置換基＝Ｘは同一又は異なる場合を含み、Ｒ１〜Ｒ６は同一の場合及び互いに連結して飽和若しくは不飽和の環を形成する場合を含む。］
で表わされることを特徴とする請求項１記載の電極活物質。
【請求項３】
前記置換基＝Ｘは、
【化１９】
2012121145.tif 000021
［ただし、式中、Ｒ７〜Ｒ９は、水素原子、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、及びハロゲン原子の少なくともいずれか１種を示し、Ｒ７〜Ｒ９は同一の場合及び互いに連結して飽和若しくは不飽和の環を形成する場合を含む。］
で表わされるグループの中から少なくとも１種以上が選択されることを特徴とする請求項１又は請求項２記載の電極活物質。
【請求項４】
前記置換基＝Ｘは、＝Ｏであることを特徴とする請求項３記載の電極活物質。
【請求項５】
前記Ｒ５及びＲ６のうちの少なくとも一方は、前記安定ラジカル基であることを特徴とする請求項２乃至請求項４のいずれかに記載の電極活物質。
【請求項６】
前記安定ラジカル基は、２，２，６，６−テトラメチルピペリジン−１−オキシル及び２，２，５，５−テトラメチルピペリジン−１−イルオキシのうちの少なくも一方を含んでいることを特徴とする請求項５記載の電極活物質。
【請求項７】
請求項１乃至請求項６のいずれかに記載の電極活物質と導電性物質とを含有していることを特徴とする電極。
【請求項８】
請求項１乃至請求項６のいずれかに記載の電極活物質が、電池電極反応の少なくとも放電反応における反応出発物、生成物及び中間生成物のうちのいずれかに含まれることを特徴とする二次電池。
【請求項９】
正極、負極、及び電解質を有し、前記正極が、請求項１乃至請求項６のいずれかに記載の電極活物質を含有していることを特徴とする二次電池。
【発明の詳細な説明】
【技術分野】
【０００１】
本発明は電極活物質、電極、及び二次電池に関し、より詳しくは電池電極反応を利用して充放電を繰り返す電極活物質、該電極活物質を使用した電極及び二次電池に関する。
【背景技術】
【０００２】
携帯電話、ノートパソコン、デジタルカメラ等の携帯用電子機器の市場拡大に伴い、これら電子機器のコードレス電源としてエネルギー密度が大きく高出力化が可能で長寿命の二次電池が待望されている。【０００３】
そして、このような要求に応えるべく、リチウムイオン等のアルカリ金属イオンを荷電担体とし、その電荷授受に伴う電気化学反応を利用した二次電池が開発されている。特に、リチウムイオン二次電池は、エネルギー密度が大きく、車載用バッテリーとしても広く普及しつつある。【０００４】
ところで、二次電池の構成要素のうち電極活物質は、充電反応、放電反応という電池電極反応に直接寄与する物質であり、二次電池の中心的役割を有する。すなわち、電池電極反応は、電解質中に配された電極と電気的に接続された電極活物質に対し電圧を印加することにより、電子の授受を伴って生じる反応であり、電池の充放電時に進行する。したがって、上述したように電極活物質は、システム的には、二次電池の中心的役割を有する。【０００５】
そして、上記リチウムイオン二次電池では、正極活物質としてリチウム含有遷移金属酸化物、負極活物質として炭素材料を使用し、これらの電極活物質に対するリチウムイオンの挿入反応、及び脱離反応を利用して充放電を行っている。【０００６】
しかしながら、リチウムイオン二次電池は、正極におけるリチウムイオンの移動が律速となるため、充放電の速度が制限されるという問題があった。すなわち、上述したリチウムイオン二次電池では、電解質や負極に比べて正極の遷移金属酸化物中でのリチウムイオンの移動速度が遅く、このため正極での電池反応速度が律速となって充放電速度が制限され、その結果、高出力化や充電時間の短時間化には限界があった。【０００７】
そこで、このような課題を解決すべく、近年、有機ラジカル化合物や有機イオウ化合物、さらにはキノン化合物を電極活物質に使用した二次電池の研究・開発が盛んに行われている。【０００８】
例えば、有機ラジカル化合物を電極活物質に使用した先行技術文献としては、特許文献１が知られている。【０００９】
この特許文献１には、ニトロキシルラジカル化合物、オキシラジカル化合物、及び窒素原子上にラジカルを有する窒素ラジカル化合物を使用した二次電池用活物質が開示されている。【００１０】
有機ラジカル化合物は、反応する不対電子がラジカル原子に局在化して存在するため、反応部位の濃度を増大させることができ、これにより高容量の二次電池の実現を期待することができる。また、ラジカルは反応速度が速いので、安定ラジカルの酸化還元反応を利用して充放電を行うことにより、充電時間を短時間で完了させることが可能と考えられる。【００１１】
そして、この特許文献１では、ラジカルとして安定性の高いニトロキシルラジカルを使用した実施例が記載されており、例えば、ニトロニルニトロキシド化合物を含む電極層を正極とし、リチウム貼り合わせ銅箔を負極として二次電池を作製し、繰り返し充放電したところ、１０サイクル以上にわたって充放電が可能であることが確認されている。【００１２】
また、有機イオウ化合物を電極活物質に使用した先行技術文献としては、特許文献２及び３が知られている。【００１３】
特許文献２には、正極材料である有機イオウ化合物が充電状態でＳ−Ｓ結合を有すると共に、正極の放電時にはＳ−Ｓ結合が開裂し、金属イオンを有する有機イオウ金属塩を形成した新規な金属−イオウ型電池セルが提案されている。【００１４】
この特許文献２では、有機イオウ化合物として、一般式（１′）で表されるジスルフィド系の有機化合物（以下、「ジスルフィド化合物」という。）を使用している。【００１５】
Ｒ−Ｓ−Ｓ−Ｒ  …  (１′)
ここで、Ｒは脂肪族有機基又は芳香族有機基を示し、各々は同一又は異なる場合を含んでいる。【００１６】
ジスルフィド化合物は、２電子反応が可能であり、還元状態（放電状態）でＳ-Ｓ結合が開裂し、これにより有機チオレート（Ｒ−Ｓ−)を形成する。そして、この有機チオレートは酸化状態（充電状態）でＳ−Ｓ結合を形成し、一般式（１′）で示すジスルフィド化合物に復元する。つまり、ジスルフィド化合物は結合エネルギーの小さなＳ−Ｓ結合を形成するため、反応による結合と開裂を利用して可逆的な酸化還元反応が生じ、これにより充放電を行うことができる。【００１７】
また、特許文献３には、次式（２′）：
−（ＮＨ−ＣＳ−ＣＳ−ＮＨ）…（２′）
で示される構造単位を有し、リチウムイオンと結合可能であるルベアン酸又はルベアン酸ポリマーを含む電池用電極が提案されている。【００１８】
一般式（２′）で表されるジチオン構造を含有したルベアン酸又はルベアン酸ポリマーは、還元時にリチウムイオンと結合し、酸化時に前記結合したリチウムイオンを放出する。このようなルベアン酸又はルベアン酸ポリマーの可逆的な酸化還元反応を利用することによって充放電を行うことができる。【００１９】
この特許文献３では、正極活物質にルベアン酸を使用した場合、２電子反応が可能であり、常温で４００Ａｈ／ｋｇの容量密度を有する二次電池を得ている。【００２０】
また、電極活物質にキノン化合物を使用した先行技術文献としては、特許文献４が知られている。【００２１】
特許文献４には、オルト位の位置関係で２つのキノン基を有する特定のフェナントレンキノン化合物を含有した電極活物質が提案されている。【００２２】
特許文献４に記載の特定のフェナントレンキノン化合物は、移動キャリアとの間で、キノン化合物に特有の２電子反応を生じ、可逆的な酸化還元反応を起こすことができる。さらに、前記特定のフェナントレンキノン化合物をオリゴマー化又はポリマー化することによって、電子同士の反発による反応電子数の減少が生じることなく、有機溶媒に対する不溶化を達成している。そして、特許文献４では、フェナントレンキノン２量体が二つの酸化還元電圧（２．９Ｖ付近及び２．５Ｖ付近)を示し、初回の放電容量が２００Ａｈ／ｋｇに達することが示されている。
【先行技術文献】
【特許文献】
【００２３】
【特許文献１】特開２００４−２０７２４９号公報（段落番号〔０２７８〕〜〔０２８２〕）
【特許文献２】米国特許第４８３３０４８号公報（請求項１、第５欄第２０行目〜同欄第２８行目）
【特許文献３】特開２００８−１４７０１５号公報（請求項１、段落番号〔００１１〕、図３、図５）
【特許文献４】特開２００８−２２２５５９号公報（請求項４、段落番号〔００２７〕、〔００３３〕、図１、図３）
【発明の概要】
【発明が解決しようとする課題】
【００２４】
しかしながら、特許文献１では、ニトロキシルラジカル化合物等の有機ラジカル化合物を電極活物質に使用しているものの、充放電反応は、１つの電子のみが関与する１電子反応に限定されている。すなわち、有機ラジカル化合物の場合、２電子以上の電子が関与する多電子反応を起こさせると、ラジカルが安定性を欠いて分解等が生じ、ラジカルが消失して充放電反応の可逆性が失われる。このため、特許文献１のような有機ラジカル化合物では、１電子反応に限定せざるを得ず、高容量が期待できる多電子反応を実現するのは困難である。【００２５】
また、特許文献２では、２電子が関与する低分子のジスルフィド化合物が利用されているが、充放電反応に伴って他の分子と結合、開裂を繰り返すため、安定性に欠け、充放電反応を繰り返すと容量が低下してしまうおそれがある。【００２６】
特許文献３では、ジチオン構造を含有したルベアン酸化合物を使用して２電子反応を生じさせているが、ルベアン酸ポリマーのような高分子化合物を使用した場合は、ルベアン酸ポリマー内の分子間相互作用が大きく、イオンの移動が妨げられる結果、十分な反応速度を得ることができなかった。このため充電に長時間を要していた。また、上述のようにイオンの移動が妨げられるため、有効に利用できる活物質の割合が少なくなり、このため所望の高出力を有する二次電池を実現するのは困難な状況にあった。【００２７】
特許文献４は、オルト位の位置関係で２つのキノン基を有するフェナントレンキノン化合物を電極活物質に使用しているため、安定性には優れているものの、縮環系化合物であるために合成が難しく、容量密度も小さい。【００２８】
このように従来では、有機ラジカル化合物やジスルフィド化合物、ルベアン酸などの有機化合物を電極活物質に使用したとしても、多電子反応と充放電サイクルに対する安定性を両立させることは難しく、したがって、未だ十分に大きなエネルギー密度を有し、高出力でサイクル特性が良好で長寿命の電極活物質を実現できていないのが現状である。【００２９】
本発明はこのような事情に鑑みてなされたものであって、エネルギー密度が大きく高出力で、充放電を繰り返しても容量低下の少ないサイクル特性が良好で長寿命の電極活物質、この電極活物質を使用した電極及び二次電池を提供することを目的とする。
【課題を解決するための手段】
【００３０】
本発明者らは、上記目的を達成するために鋭意研究を行ったところ、ナフタレンジイミド構造は、化学的安定性に優れていることから、充放電時の安定性向上に寄与し、また電気化学的に活性な二重結合を複数導入することが可能であることから、電極活物質の高容量密度化が可能であり、これにより、高出力かつ長寿命でサイクル特性の良好な電極活物質を得ることができるという知見を得た。【００３１】
本発明はこのような知見に基づきなされたものであって、本発明に係る電極活物質は、電池電極反応によって充放電を繰り返す二次電池の活物質として使用される電極活物質であって、ナフタレンジイミド構造を構成単位中に含有した有機化合物を主体とし、かつ、前記ナフタレンジイミド構造は、二重結合で結合された複数の置換基＝Ｘを含有していることを特徴としている。【００３２】
また、本発明の電極活物質は、前記有機化合物が、一般式【００３３】
【化１】
2012121145.tif 000003
【００３４】
で表わされるのが好ましい。【００３５】
ここで、式中、Ｒ１〜Ｒ６は、水素原子、水酸基、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、ハロゲン原子、安定ラジカル基、置換若しくは無置換のエステル基、置換若しくは無置換のチオエステル基、置換若しくは無置換のエーテル基、置換若しくは無置換のチオエーテル基、置換若しくは無置換のアミン、置換若しくは無置換のアミド基、置換若しくは無置換のスルホニル基、置換若しくは無置換のスルホ基、置換若しくは無置換のチオスルホニル基、置換若しくは無置換のスルホンアミド基、置換若しくは無置換のイミン、置換若しくは無置換のアゾ基、置換若しくは無置換のアルキレン基、及び置換若しくは無置換のアリーレン基の中から選択された少なくともいずれか１種を示し、置換基＝Ｘは同一又は異なる場合を含み、Ｒ１〜Ｒ６は同一の場合及び互いに連結して飽和若しくは不飽和の環を形成する場合を含んでいる。【００３６】
また、本発明の電極活物質は、前記置換基＝Ｘが、【００３７】
【化２】
2012121145.tif 000004
【００３８】
で表わされるグループの中から少なくとも１種以上が選択されるのが好ましい。【００３９】
ここで、式中、Ｒ７〜Ｒ９は、水素原子、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、及びハロゲン原子の少なくともいずれか１種を示し、Ｒ７〜Ｒ９は同一の場合及び互いに連結して飽和若しくは不飽和の環を形成する場合を含んでいる。【００４０】
また、本発明の電極活物質は、前記置換基＝Ｘが、＝Ｏであるのがより好ましい。【００４１】
このように置換基＝Ｘを＝Ｏで形成した場合は、充放電電圧をより高くすることができ、二次電池の高エネルギー密度化により好適な電極活物質を得ることができる。【００４２】
また、本発明者らの鋭意研究の結果、ナフタレンジイミド構造のＮ原子に２，２，６，６−テトラメチルピペリジン−１−オキシル（以下、「ＴＥＭＰＯ」という。）や２，２，５，５−テトラメチルピペリジン−１−イルオキシ（以下、「ＰＲＯＸＹＬ」という。）等の安定ラジカル基を含有した化合物を結合させることにより、より一層充放電電流が増大し、繰り返して充放電する最に充放電の更なる安定性向上を図ることができることが分かった。【００４３】
すなわち、本発明の電極活物質は、前記Ｒ５及びＲ６のうちの少なくとも一方は、前記安定ラジカル基を含有しているのが好ましい。【００４４】
また、本発明の電極活物質は、前記安定ラジカル基が、ＴＥＭＰＯ及びＰＲＯＸＹＬのうちの少なくとも一方を含んでいるのが好ましい。【００４５】
このようにナフタレンジイミド構造のＮに安定ラジカル基（例えば、ＴＥＭＰＯ、ＰＲＯＸＹＬ）を含有した化合物を結合させることにより、より一層充放電電流が増大し、繰り返して充放電する最に充放電の更なる安定性向上を図ることができる。【００４６】
また、本発明に係る電極は、上記いずれかに記載の電極活物質と導電性物質とを含有していることを特徴としている。【００４７】
また、本発明に係る二次電池は、上記いずれかに記載の電極活物質が、電池電極反応の少なくとも放電反応における反応出発物、生成物及び中間生成物のうちのいずれかに含まれることを特徴としている。【００４８】
さらに、本発明に係る二次電池は、正極、負極、及び電解質を有し、前記正極が、上記いずれかに記載の電極活物質を含有していることを特徴としている。
【発明の効果】
【００４９】
本発明の電極活物質によれば、ナフタレンジイミド構造を構成単位中に含有した有機化合物を主体とし、かつ、前記ナフタレンジイミド構造は、二重結合で結合された複数の置換基＝Ｘを含有しているので、化学的安定性に優れてナフタレンジイミド構造により充放電時の安定性向上に寄与し、また電気化学的に活性な二重結合を複数導入していることから、電極活物質の高容量密度化が可能であり、これにより、高出力かつ長寿命でサイクル特性の良好な電極活物質を得ることができる。【００５０】
また、本発明の電極によれば、上記いずれかに記載の電極活物質と導電性物質とを含有しているので、充放電反応が安定し、かつ長寿命で高出力化が可能な電極を得ることができる。【００５１】
さらに、本発明の二次電池によれば、上記いずれかに記載の電極活物質が、電池電極反応の少なくとも放電反応における反応出発物、生成物及び中間生成物のうちのいずれかに含まれるので、エネルギー密度が大きく、迅速に充電でき、高出力での放電が可能で充放電を繰り返しても容量低下の少ないサイクル特性が良好で電池特性が安定した長寿命の二次電池を得ることが可能となる。【００５２】
しかも、電極活物質が上述した有機化合物を主体としているため、環境負荷も低く安全性にも配慮した二次電池を得ることができる。
【図面の簡単な説明】
【００５３】
【図１】本発明に係る二次電池としてのコイン型電池の一実施の形態を示す断面図である。
【発明を実施するための形態】
【００５４】
次に、本発明の実施の形態を詳説する。
【００５５】
本発明の電極活物質は、一般式（１）で表わされる有機化合物を構成単位中に主体として含有している。
【００５６】
【化３】
2012121145.tif 000005
【００５７】
ここで、Ｒ１〜Ｒ６は、水素原子、水酸基、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、ハロゲン原子、安定ラジカル基、置換若しくは無置換のエステル基、置換若しくは無置換のチオエステル基、置換若しくは無置換のエーテル基、置換若しくは無置換のチオエーテル基、置換若しくは無置換のアミン、置換若しくは無置換のアミド基、置換若しくは無置換のスルホニル基、置換若しくは無置換のスルホ基、置換若しくは無置換のチオスルホニル基、置換若しくは無置換のスルホンアミド基、置換若しくは無置換のイミン、置換若しくは無置換のアゾ基、置換若しくは無置換のアルキレン基、及び置換若しくは無置換のアリーレン基の中から選択された少なくともいずれか１種を示している。
【００５８】
また、置換基＝Ｘは同一又は異なる場合を含み、Ｒ１〜Ｒ６は同一の場合及び互いに連結して飽和若しくは不飽和の環を形成する場合を含んでいる。
【００５９】
すなわち、本発明の電極活物質は、ナフタレンジイミド構造を構成単位中に含有した有機化合物を主体とし、かつ、前記ナフタレンジイミド構造は、二重結合で結合された複数の置換基＝Ｘを含有している。
【００６０】
このように上記電極活物質は、化学的安定性に優れてナフタレンジイミド構造を構成単位中に含有しているので、充放電時の安定性向上を図ることができる。しかも、電気化学的に活性な二重結合を複数導入しているので、リチウムイオン等のカチオンとの反応性に富み、充放電効率が高くて高容量密度の電極活物質を得ることができる。そして、これにより高出力かつ長寿命でサイクル特性の良好な電極活物質を得ることができる。
【００６１】
したがって、このような電極活物質を使用した二次電池は、充放電時の安定性が向上し、エネルギー密度が大きく、高出力での放電が可能で充放電を繰り返しても容量低下の少ないサイクル特性が良好で電池特性の安定した長寿命の二次電池を得ることが可能となる。
【００６２】
本発明の電極活物質は、上述したようにナフタレンジイミド構造に二重結合で結合された複数の置換基＝Ｘを構成単位中に含有することにより、高容量密度を得ている。したがって、この条件を満たすのであれば、置換基＝Ｘの種類は、特に限定されるものではないが、好ましくは下記（２ａ）〜（２ｊ）で表わされるグループの中から少なくとも１種以上から選択される。
【００６３】
【化４】
2012121145.tif 000006
【００６４】
上記（２ｉ）、（２ｊ）中のＲ７〜Ｒ９は、水素原子、置換若しくは無置換のアルキル基、置換若しくは無置換のアリール基、置換若しくは無置換のアラルキル基、置換若しくは無置換のシクロアルキル基、置換若しくは無置換のアルコキシル基、置換若しくは無置換のアルケニル基、置換若しくは無置換のアリールオキシ基、置換若しくは無置換のアリールアミノ基、置換若しくは無置換のアルキルアミノ基、置換若しくは無置換のチオアリール基、置換若しくは無置換のチオアルキル基、置換若しくは無置換の複素環基、置換若しくは無置換のホルミル基、置換若しくは無置換のシリル基、置換若しくは無置換のボリル基、置換若しくは無置換のスタンニル基、置換若しくは無置換のシアノ基、置換若しくは無置換のニトロ基、置換若しくは無置換のニトロソ基、置換若しくは無置換のアミノ基、置換若しくは無置換のイミノ基、置換若しくは無置換のカルボキシル基、置換若しくは無置換のアルコキシカルボニル基、及びハロゲン原子の少なくともいずれか１種を使用することができる。
【００６５】
また、Ｒ７〜Ｒ９は同一の場合及び互いに連結して飽和若しくは不飽和の環を形成する場合を含んでいる。
【００６６】
また、上記した置換基＝Ｘの中では、（２ａ）で示す＝Ｏが特に好ましく、置換基＝Ｘとして＝Ｏを使用することにより、充放電電圧をより高くすることができ、二次電池の高エネルギー密度化により好適な電極活物質を得ることができる。
【００６７】
さらに、一般式（１）の範疇に属する有機化合物としては、上述の範囲内のものが好ましいが、特に、Ｒ５及びＲ６のいずれか一方又は双方が、ＴＥＭＰＯ系ラジカル、ＰＲＯＸＹＬ系ラジカル、ニトロニルニトロキシルラジカル等の安定ラジカル基を含有しているのがより好ましい。
【００６８】
すなわち、一般式（１）の範疇に属する有機化合物としては、Ｒ５及びＲ６の一方又は双方を化学式（３）に示すＴＥＭＰＯ系ラジカルで形成した化学式（４ａ）〜（４ｇ）で表わされる有機化合物や化学式（５）示すＰＲＯＸＹＬ系ラジカルを含有した化学式（６）で表わされる有機化合物を使用するのが好ましい。
【００６９】
【化５】
2012121145.tif 000007
【００７０】
【化６】
2012121145.tif 000008
【００７１】
【化７】
2012121145.tif 000009
【００７２】
【化８】
2012121145.tif 000010
【００７３】
【化９】
2012121145.tif 000011
【００７４】
化学反応式（７）は、構成単位中に安定ラジカル基を含有した上記電極活物質の充放電反応を示している。この電極活物質は、電池電極反応に伴って錯塩を形成する。そして、Ｒ５及びＲ６の一方をＴＥＭＰＯラジカルで構成し、他方をメチル基で構成した有機化合物を電極活物質に使用し、Ｌｉを電解質塩のカチオンに使用した場合、化学反応式（７）に示すような充放電反応が生じると考えられる。
【００７５】
【化１０】
2012121145.tif 000012
【００７６】
すなわち、電極活物質中にＴＥＭＰＯ系ラジカルのような安定ラジカル基がナフタレンジイミド構造のＮ原子に結合されている場合、カチオンを生成する酸化反応（Ｉ→II）とアニオンを生成する還元反応（Ｉ→III）が存在する。そして、酸化反応では１電子が反応に関与し、還元反応では４電子が反応に関与することから、充放電時には５電子が反応に関与することとなり、これにより充放電容量が増大し、繰り返し充放電に対するより一層の安定性向上を図ることが可能となる。
【００７７】
本発明の電極活物質は、上述のようにＲ５及びＲ６の一方又は双方に安定ラジカル基を使用した有機化合物が好ましいが、安定ラジカル基以外で構成してもよく、例えば、化学式（８ａ）〜（８ｃ）で示す有機化合物を使用することができる。
【００７８】
【化１１】
2012121145.tif 000013
【００７９】
この場合も上記電極活物質は、電池電極反応に伴って錯塩を形成する。例えば、Ｒ５及びＲ６の双方をメチル基で構成した有機化合物を電極活物質に使用し、Ｌｉを電解質塩のカチオンに使用した場合、化学反応式（９）に示すような充放電反応が生じると考えられる。
【００８０】
【化１２】
2012121145.tif 000014
【００８１】
この場合であっても、化合物（ＩＶ）と化合物（Ｖ）との間で４電子が関与する充放電反応が生じると考えられ、これにより充放電容量が増大し、繰り返し充放電に対する安定性向上を図ることが可能となる。
【００８２】
尚、上記電極活物質を構成する有機化合物の分子量は、特に限定されるものではないが、分子量が小さい低分子の場合は、電解質に容易に溶解するおそれがあり、一定以上の分子量であるのが好ましい。ただし、本発明が所望する効果の出現は、複数の置換基＝Ｘの反応性に依存しており、したがってこれら置換基＝Ｘ以外の部分が大きくなると単位質量あたりに蓄電できる容量、すなわち容量密度が小さくなる。
【００８３】
尚、上述した有機化合物の重合体として利用する場合には分子量や分子量分布は特に限定されない。
【００８４】
次に、上記電極活物質を使用した二次電池について詳述する。
【００８５】
図１は、本発明に係る二次電池の一実施の形態としてのコイン型二次電池を示す断面図であって、本実施の形態では、本発明の電極活物質を正極活物質に使用している。
【００８６】
電池缶１は、正極ケース２と負極ケース３とを有し、該正極ケース２及び負極ケース３は、いずれも円盤状の薄板形状に形成されている。正極集電体を構成する正極ケース２の底部中央には、正極活物質（電極活物質）及び導電剤（導電性物質）を含有した混合物をシート状に成形した正極４が配されている。そして、正極４上には微多孔膜、織布、不織布などの多孔性のシートまたはフィルムで形成されたセパレータ５が積層され、さらにセパレータ５には負極６が積層されている。負極６としては、例えば、ステンレス箔や銅箔にリチウムの金属箔を重ね合わせたものや、黒鉛やハードカーボン等のリチウム吸蔵材料を銅箔に塗布したものを使用することができる。負極６には金属からなる負極集電体７が積層されるとともに、該負極集電体７には金属製ばね８が載置されている。そして、電解質９が内部空間に充填されると共に、負極ケース３は金属製ばね８の付勢力に抗して正極ケース２に固着され、ガスケット１０を介して封止されている。
【００８７】
次に、上記二次電池の製造方法の一例を詳述する。
【００８８】
まず、電極活物質を電極形状に形成する。例えば、電極活物質を導電剤、及び結着剤と共に混合し、溶媒を加えてスラリーとし、該スラリーを正極集電体上に任意の塗工方法で塗工し、乾燥することにより正極を形成する。
【００８９】
ここで、導電剤としては、特に限定されるものでなく、例えば、グラファイト、カーボンブラック、アセチレンブラック等の炭素質微粒子、気相成長炭素繊維、カーボンナノチューブ、カーボンナノホーン等の炭素繊維、ポリアニリン、ポリピロール、ポリチオフェン、ポリアセチレン、ポリアセン等の導電性高分子などを使用することができる。また、導電剤を２種類以上混合して用いることもできる。尚、導電剤の正極４中の含有率は１０〜８０質量％が望ましい。
【００９０】
また、結着剤も特に限定されるものではなく、ポリエチレン、ポリフッ化ビニリデン、ポリヘキサフルオロプロピレン、ポリテトラフルオロエチレン、ポリエチレンオキサイド、カルボキシメチルセルロース等の各種樹脂を使用することができる。
【００９１】
さらに、溶媒についても、特に限定されるものではなく、例えば、ジメチルスルホキシド、ジメチルホルムアミド、１−メチル−２−ピロリドン、プロピレンカーボネート、ジエチルカーボネート、ジメチルカーボネート、γ−ブチロラクトン等の塩基性溶媒、アセトニトリル、テトラヒドロフラン、ニトロベンゼン、アセトン等の非水溶媒、メタノール、エタノール等のプロトン性溶媒、さらには水等を使用することができる。
【００９２】
また、有機溶剤の種類、有機化合物と有機溶剤との配合比、添加剤の種類とその添加量等は、二次電池の要求特性や生産性等を考慮し、任意に設定することができる。次いで、この正極４を電解質９に含浸させて該正極４に前記電解質９を染み込ませ、その後、正極集電体を構成する正極ケース２の底部中央の正極４を載置する。次いで、前記電解質９を含浸させたセパレータ５を正極４上に積層し、さらに負極６及び負極集電体７を順次積層し、その後内部空間に電解質９を注入する。そして、負極集電体７上に金属製ばね８を載置すると共に、ガスケット１０を周縁に配し、かしめ機等で負極ケース３を正極ケース２に固着して外装封止し、これによりコイン型二次電池が作製される。
【００９３】
尚、上記電解質９は、正極４と該正極４の対向電極である負極６との間に介在して両電極間の荷電担体輸送を行うが、このような電解質９としては、室温で１０−５〜１０−１Ｓ／ｃｍのイオン伝導度を有するものを使用することができ、例えば、電解質塩を有機溶剤に溶解させた電解液を使用することができる。
【００９４】
ここで、電解質塩としては、例えば、ＬｉＰＦ６、ＬｉＣｌＯ４、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３、ＬｉＣ（Ｃ２Ｆ５ＳＯ２）３等を使用することができる。
【００９５】
また、有機溶剤としては、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホラン、ジメチルホルムアミド、ジメチルアセトアミド、１−メチル−２−ピロリドン等を使用することができる。
【００９６】
また、電解質９には、固体電解質を使用してもよい。固体電解質に用いられる高分子化合物としては、例えば、ポリフッ化ビニリデン、フッ化ビニリデン−ヘキサフルオロプロピレン共重合体、フッ化ビニリデン−エチレン共重合体、フッ化ビニリデン−モノフルオロエチレン共重合体、フッ化ビニリデン−トリフルオロエチレン共重合体、フッ化ビニリデン−テトラフルオロエチレン共重合体、フッ化ビニリデン−ヘキサフルオロプロピレン−テトラフルオロエチレン三元共重合体等のフッ化ビニリデン系重合体、アクリロニトリル−メチルメタクリレート共重合体、アクリロニトリル−メチルアクリレート共重合体、アクリロニトリル−エチルメタクリレート共重合体、アクリロニトリル−エチルアクリレート共重合体、アクリロニトリル−メタクリル酸共重合体、アクリロニトリル−アクリル酸共重合体、アクリロニトリル−ビニルアセテート共重合体等のアクリロニトリル系重合体、さらにはポリエチレンオキサイド、エチレンオキサイド−プロピレンオキサイド共重合体、及びこれらのアクリレート体やメタクリレート体の重合体等を挙げることができる。また、これらの高分子化合物に電解液を含ませてゲル状にしたものを電解質９として使用したり、或いは電解質塩を含有させた高分子化合物のみをそのまま電解質９に使用してもよい。
【００９７】
このように本発明の電極は、上述した電極活物質と導電性物質とを含有しているので、充放電効率が良好であって短時間で充電ができ、かつ高出力化が可能となる。
【００９８】
また、二次電池の電極活物質は、充放電により可逆的に酸化又は還元されるため、充電状態、放電状態、あるいはその途中の状態で異なる構造、状態を有するが、本実施の形態では、前記電極活物質は、少なくとも放電反応における反応出発物（電池電極反応で化学反応を起こす物質）、生成物（化学反応の結果生じる物質）、及び中間生成物のうちのいずれかに含まれている。そしてその結果、エネルギー密度が大きく、迅速に充電でき、高出力での放電が可能で充放電を繰り返しても容量低下の少ないサイクル特性が良好で電池特性の安定した長寿命の二次電池を得ることが可能となる。
【００９９】
また、本発明の二次電池は、放電反応が少なくとも２つ以上の放電電圧を有しており、これにより複数の電圧に跨る高容量密度の二次電池を実現することができる。
【０１００】
しかも、電極活物質が有機化合物を主体としているため、環境負荷も低く安全性にも配慮した二次電池を得ることができる。
【０１０１】
尚、本発明は上記実施の形態に限定されるものではなく、要旨を逸脱しない範囲において種々の変形が可能である。例えば、電極活物質の主体となる有機化合物についても、上記列挙した化学式（４ａ）〜（４ｇ）、（６）、（８ａ）〜（８ｃ）はその一例であって、これらに限定されるものではない。すなわち、ナフタレンジイミド構造を構成単位中に含有した有機化合物を主体とし、かつ、前記ナフタレンジイミド構造が、二重結合で結合された複数の置換基＝Ｘを含有しているのであれば、上記化学反応式（７）又は（９）と同様、電池電極反応が進行するので、充放電反応の安定性が向上し、エネルギー密度が大きく、安定性に優れた所望の二次電池を得ることが可能となる。
【０１０２】
また、本実施の形態では、コイン型二次電池について説明したが、電池形状は特に限定されるものでないのはいうまでもなく、円筒型、角型、シート型等にも適用できる。また、外装方法も特に限定されず、金属ケースや、モールド樹脂、アルミラミネートフィルム等を使用してもよい。
【０１０３】
また、本実施の形態では、電極活物質を正極活物質に使用したが、負極活物質に使用するのも有用である。
【０１０４】
次に、本発明の実施例を具体的に説明する。
【０１０５】
尚、以下に示す実施例は一例であり、本発明は下記の実施例に限定されるものではない。
【実施例１】
【０１０６】
[有機化合物の合成]
下記の合成スキーム（Ａ）に従い、ナフタレンジイミドを構成単位中に含む化合物４ａを合成した。【０１０７】
【化１３】
2012121145.tif 000015
【０１０８】
まず、１．７７ｍｍｏｌのナフタレン-１，４，５，８-テトラカルボン酸二無水物（４ａ１）と１．７７ｍｍｏｌの４-アミノＴＥＭＰＯ（４ａ２）及び３．５７ｍｍｏｌの４-フルオロアニリン（４ａ３）を１０ｍＬのジメチルアセトアミド（以下、「ＤＭＡ」という。）に溶解し、酸を加えて、１００℃で３時間撹拌した。この溶液を減圧下に濃縮し、得られる沈殿物をろ過した。このようにして得られた粗生成物をシリカゲルクロマトグラフィーで分離し、主な画分より得られる固体をジクロロメタン／メタノールの混合溶媒より再結晶して、オレンジ色の針状結晶を得た。【０１０９】
そして、この針状結晶を赤外吸収スペクトルで測定したところ、その測定結果からこの針状結晶は化合物４ａであることが確認された。【０１１０】
［二次電池の作製］
正極活物質（電極活物質）としての化合物４ａ：３００ｍｇ、導電剤としてのグラファイト粉末：６００ｍｇ、結着剤としてのポリテトラフルオロエチレン：１００ｍｇをそれぞれ秤量し、均一に混合しながら混練し、混合物を作製した。次いで、この混合物を加圧成形し、厚さ約１５０μｍのシート状部材を得た。この後、このシート状部材を真空中７０℃で１時間乾燥した後、直径１２ｍｍの円形に打ち抜き、化合物Ａを含有した正極を作製した。次に、正極を電解液に含浸させ、正極中の空隙に電解液を染み込ませた。ここで、電解液としては、ＬｉＰＦ６（電解質塩）のモル濃度が１．０ｍｏｌ／ＬとなるようにＬｉＰＦ６を有機溶剤であるエチレンカーボネート／ジエチルカーボネートに溶解させた混合溶液を使用した。尚、エチレンカーボネートとジエチルカーボネートの混合比率は、体積％でエチレンカーボネート：ジエチルカーボネート＝３０：７０とした。【０１１１】
次に、この正極を、正極集電体上に載置し、さらに前記電解液を含浸させたポリプロピレン多孔質フィルムからなる厚さ２０μｍのセパレータを前記正極上に積層し、さらにステンレス製集電板の両面にリチウムを貼付した負極をセパレータ上に積層した。そして、集電体上に金属製ばねを載置すると共に、周縁にガスケットを配した状態で負極ケースを正極ケースに接合し、かしめ機によって外装封止して、正極活物質として化合物４ａ、負極活物質として金属リチウムを有する密閉型のコイン型電池を作製した。【０１１２】
[二次電池の動作確認]
以上のように作製したコイン型電池を、０．１ｍＡの定電流で電圧が４．０Ｖになるまで充電し、その後、０．１ｍＡの定電流で１．５Ｖになるまで放電を行った。その結果、この電池は、充放電電圧１．５〜３．２Ｖに複数の電圧平坦部を有する放電容量０．３３ｍＡｈの二次電池であることが確認された。【０１１３】
放電容量を計算したところ、電極活物質の質量当たりの容量密度は、２６０ Ａｈ／ｋｇとなり、化合物４ａは、高容量密度の電極活物質であることが分かった。【０１１４】
その後、１．５〜３．８Ｖの範囲で充放電を１０サイクル繰り返した。その結果、１０サイクル後においても初期の５０％以上となり、充放電を繰り返しても容量低下が少ない長サイクル寿命の二次電池であることが分かった。
【実施例２】
【０１１５】
[有機化合物の合成]
下記の合成スキーム（Ｂ）に従い、ナフタレンジイミドを構成単位中に含む化合物４ｂを合成した。【０１１６】
【化１４】
2012121145.tif 000016
【０１１７】
まず、１．７７ｍｍｏｌのナフタレン−１，４，５，８−テトラカルボン酸二無水物（４ｂ１）と１．７７ｍｍｏｌの４−アミノＴＥＭＰＯ（４ｂ２）及び３．５７ｍｍｏｌの２，４，６−フルオロアニリン（４ｂ３）を１０ｍＬのＤＭＡに溶解し、その後は実施例１と同様の方法・手順で化合物４ｂを作製した。【０１１８】
［二次電池の作製］
実施例１の化合物４ａに代えて、上記化合物４ｂを正極活物質に使用した以外は、実施例１と同様の方法でコイン型電池を作製した。【０１１９】
[二次電池の動作確認]
上記コイン型電池を、０．１ｍＡの定電流で電圧が３．８Ｖになるまで充電し、その後、０．１ｍＡの定電流で１．５Ｖまで放電を行った。その結果、この電池は充放電電圧２．０〜２．８Ｖに複数の電圧平坦部を有する放電容量０．２５ｍＡｈの二次電池であることが確認された。【０１２０】
その後、１．５〜３．８Ｖの範囲で充放電を１０サイクル繰り返した。その結果、１０サイクル後においても初期の５０％以上となり、充放電を繰り返しても容量低下が少ない長サイクル寿命の二次電池であることが分かった。
【実施例３】
【０１２１】
[有機化合物の合成]
下記の合成スキーム（Ｃ）に従い、ナフタレンジイミドを構成単位中に含む化合物４ｃを合成した。【０１２２】
【化１５】
2012121145.tif 000017
【０１２３】
まず、１．７７ｍｍｏｌのナフタレン−１，４，５，８−テトラカルボン酸二無水物（４ｃ１）と１．７７ｍｍｏｌの４−アミノＴＥＭＰＯ（４ｃ２）及び３．５７ｍｍｏｌの（Ｅ）−４−（２−フェニルアゼニル）ベンゼンアミン（４ｃ３）を１０ｍＬのＤＭＡに溶解し、その後は実施例１と同様の方法・手順で化合物４ｃを作製した。【０１２４】
[二次電池の作製]
実施例１の化合物４ａに代えて、上記化合物４ｃを正極活物質に使用した以外は、実施例１と同様の方法でコイン型電池を作製した。【０１２５】
[二次電池の動作確認]
上記コイン型電池を、０．１ｍＡの定電流で電圧が３．８Ｖになるまで充電し、その後、０．１ｍＡの定電流で１．５Ｖまで放電を行った。その結果、この電池は充放電電圧２．０〜２．８Ｖに複数の電圧平坦部を有する放電容量０．２５ｍＡｈの二次電池であることが確認された。【０１２６】
その後、１．５〜３．８Ｖの範囲で充放電を１０サイクル繰り返した。その結果、１０サイクル後においても初期の５０％以上となり、充放電を繰り返しても容量低下が少ない長サイクル寿命の二次電池であることがわかった。
【実施例４】
【０１２７】
[有機化合物の合成]
下記の合成スキーム（Ｄ）に従い、ナフタレンジイミドを構成単位中に含む化合物４ｄを合成した。【０１２８】
【化１６】
2012121145.tif 000018
【０１２９】
まず、１．７７ｍｍｏｌのナフタレン−１，４，５，８−テトラカルボン酸二無水物（４ｄ１）と１．７７ｍｍｏｌの４−アミノＴＥＭＰＯ（４ｄ２）及び３．５７ｍｍｏｌの２−アミノ酢酸（４ｄ３）を１０ｍＬのＤＭＡに溶解し、その後は実施例１と同様の方法・手順で化合物４ｄを作製した。【０１３０】
［二次電池の作製］
実施例１の化合物４ａに代えて、上記化合物４ｄを正極活物質に使用した以外は、実施例１と同様の方法でコイン型電池を作製した。【０１３１】
[二次電池の動作確認]
上記コイン型電池を、０．１ｍＡの定電流で電圧が３．８Ｖになるまで充電し、その後、０．１ｍＡの定電流で１．５ Ｖまで放電を行った。その結果、この電池は充放電電圧２．０〜２．８Ｖに複数の電圧平坦部を有する放電容量０．２５ｍＡｈの二次電池であることが確認された。【０１３２】
その後、１．５〜３．８Ｖの範囲で充放電を１０サイクル繰り返した。その結果、１０サイクル後においても初期の５０％以上となり、充放電を繰り返しても容量低下が少ない長サイクル寿命の二次電池であることが分かった。
【実施例５】
【０１３３】
［有機化合物の合成］
下記の合成スキーム（Ｅ）に従い、ナフタレンジイミドを構成単位中に含む化合物４ｅを合成した。【０１３４】
【化１７】
2012121145.tif 000019
【０１３５】
まず、１．７７ｍｍｏｌのナフタレン−１，４，５，８−テトラカルボン酸二無水物（４ｅ１）と１．７７ｍｍｏｌの４−アミノＴＥＭＰＯ（４ｅ２）及び３．５７ｍｍｏｌの３−アミノプロパン酸（４ｅ３）を１０ｍＬのＤＭＡに溶解し、その後は実施例１と同様の方法・手順で化合物４ｅを作製した。【０１３６】
［二次電池の作製］
実施例１の化合物４ａに代えて、上記化合物４ｅを正極活物質に使用した以外は、実施例１と同様の方法でコイン型電池を作製した。【０１３７】
[二次電池の動作確認]
上記コイン型電池を、０．１ｍＡの定電流で電圧が３．８Ｖになるまで充電し、その後、０．１ｍＡの定電流で１．５Ｖまで放電を行った。その結果、この電池は充放電電圧２．０〜２．８Ｖに複数の電圧平坦部を有する放電容量０．２４ｍＡｈの二次電池であることが確認された。【０１３８】
その後、１．５〜３．８Ｖの範囲で充放電を１０サイクル繰り返した。その結果、１０サイクル後においても初期の５０％以上となり、充放電を繰り返しても容量低下が少ない長サイクル寿命の二次電池であることがわかった。
【産業上の利用可能性】
【０１３９】
エネルギー密度が大きく高出力で、充放電を繰り返しても容量低下の少ないサイクル特性が良好で安定した二次電池を実現する。
【符号の説明】
【０１４０】
４  正極
６  負極
９  電解質
【図１】
2012121145.tif 000023
【国際調査報告】
2012121145.tif 000024
2012121145.tif 000025
2012121145.tif 000026
2012121145.tif 000027